【手続補正書】
【提出日】平成18年10月17日(2006.10.17)
【手続補正１】
【補正対象書類名】明細書
【補正対象項目名】特許請求の範囲
【補正方法】変更
【補正の内容】
【特許請求の範囲】
【請求項１】  ｉ）ウレトジオン基を有するポリマー、及び
ii）ポリアミン架橋剤
を含むコーティング組成物であって、前記ポリマーは、ポリエステル又は混合ポリエステル−ポリウレタンであり、ポリエステル又は混合ポリエステル−ポリウレタンは、ポリアミン架橋剤と反応し得る他の基を有し、他の基は、アクリレート基、マレイン酸基又はフマル酸基である、コーティング組成物。
【請求項２】  ポリマーは、式（Ｉ）：
【化１】
2003517500.tif 000001
の基も有する、請求項１記載の組成物。
【請求項３】  式（Ｉ）の基は、マレイン酸又は無水マレイン酸から誘導される、
請求項２記載の組成物。
【請求項４】  ウレトジオン基は、ポリマー主鎖中にある、請求項１乃至３のいずれか１項記載の組成物。
【請求項５】  ウレトジオン基は、ジイソシアナートのウレトジオンである化合物から誘導される、請求項４記載の組成物。
【請求項６】  ジイソシアナートは、ヘキサメチレンジイソシアナートである、請求項５記載の組成物。
【請求項７】  ポリエステルは、ポリエステルの重量を基礎として、ウレトジオン基０．５〜４mol/kgを有する、請求項１乃至６のいずれか１項に記載の組成物。
【請求項８】  ポリエステルは、数平均分子量６００〜４０００を有する、請求項１乃至７のいずれか１項に記載の組成物。
【請求項９】  ポリアミンは、アミン基２〜６個を有する、請求項１乃至８のいずれか１項に記載の組成物。
【請求項１０】  ポリアミンは、ブロックドアミン基を有する、請求項１乃至９のいずれか１項に記載の組成物。
【請求項１１】  ポリアミンは、ケチミン又はアルジミンである、請求項１０に記載の組成物。
【請求項１２】  ポリエステル中のアミン反応基の数に対するポリアミン上のアミン基の割合は、０．７：１〜３：１の範囲にある、請求項１乃至１１のいずれか１項に記載の組成物。
【請求項１３】  ｉ）請求項１乃至８のいずれか１項に記載のウレトジオン基を有するポリマー、及び
ii）ポリアミン架橋剤
を混合することを含む、請求項１に記載の組成物を製造する方法。
【請求項１４】  請求項１に記載のコーティング組成物の層を基材表面に施与するステップ及びその後、前記層を硬化させるステップを含む、基材をコーティングする方法。
【請求項１５】  請求項１４に記載の方法により得ることのできる、コーティングされた基材。
【手続補正２】
【補正対象書類名】明細書
【補正対象項目名】００２７
【補正方法】変更
【補正の内容】
【００２７】
ポリエステル、又はポリエステル−ポリウレタンは、慣用の手段により製造することができる。一般に、ポリエステルの成分は、一緒に融解させるか又は好適な溶剤、例えばキシレンに溶解させる。次いで、融液又は溶液を加熱して、酸とヒドロキシル基との反応により生じた水を除去する。成分が一緒に融解される場合は、好都合にも、水は、温度１５０〜２５０℃で分留管を使用して除去することができる。成分を溶剤に溶解させる場合には、好都合にも、水は、溶剤の還流温度でディーン・アンド・スターク装置（Dean and Stark apparatus）を用いて、共沸蒸留により除去することができる。これらの方法は、組み合わせて使用でき、即ち、最初に成分を一緒に融解し、分留管を用いて水を除去し、次いで溶剤を添加し、ディーン・アンド・スターク装置を使用して、水を更に除去する。もし、ウレトジオン基を導入するか又はポリエステル−ポリウレタンを製造するためにポリイソシアナートを含有すべきならば、他の成分の反応後、かつより低温で、例えば５０〜１００℃でこれを添加するのが一般的である。それというのも、イソシアナート基は、酸又はエステル基よりはるかに高い反応性を有するからである。イソシアナート−ヒドロキシル反応のための触媒、例えばスズ触媒、例えばジブチルジラウリン酸スズを含むのが有利である。
【手続補正３】
【補正対象書類名】明細書
【補正対象項目名】００３９
【補正方法】変更
【補正の内容】
【００３９】
【表１】
2003517500.tif 000002
【手続補正４】
【補正対象書類名】明細書
【補正対象項目名】００４３
【補正方法】変更
【補正の内容】
【００４３】
検査
組成物を、２００μｍブロックスプレダー（block spreader）を使用して、ガラス上に塗布した。フィルムを６０℃で３０分間焼き付けた。フィルムの硬度は、１時間後及び３日後に、コーニック硬度計（Konig hardness tester）を使用して測定した。結果は表３に挙げる（単位は秒である）。
【手続補正５】
【補正対象書類名】明細書
【補正対象項目名】００５０
【補正方法】変更
【補正の内容】
【００５０】
【表２】
2003517500.tif 000003
【手続補正６】
【補正対象書類名】明細書
【補正対象項目名】００５１
【補正方法】変更
【補正の内容】
【００５１】
検査
組成物を、２００μｍブロックスプレダーを使用して、ガラス上に塗布した。フィルムを放置し、室温で硬化させた。各システムの無塵時間（dust free time:ＤＦＴ）は、５分間隔でパネル上にダストを落として、測定した。ＤＦＴは、小ブラシを用いて、コーティングにマークを付けずにダストを除去し得る施与後の時間である。フィルムの硬度は、１日後及び１週間後に、コーニック硬度計を使用して測定した。適用後、種々の期間でコーティング上にメチルエチルケトンの１滴を落下して、溶剤斑点試験を実施した。１０分後、滴液を柔らかい布でふき取り、フィルムへのなんらかの損傷を記録した。結果は表５に挙げる。
【手続補正７】
【補正対象書類名】明細書
【補正対象項目名】００５８
【補正方法】変更
【補正の内容】
【００５８】
検査
組成物を、２００μｍブロックスプレダーを使用して、ガラス上に塗布した。フィルムを放置して、室温で硬化させた。独立（separate）ガラスパネルも６０℃で３０分間硬化させた。各系の無塵時間（ＤＦＴ）は、５分間隔でパネル上にダストを落として、測定した。ＤＦＴは、小ブラシを用いて、コーティングにマークを付けずにダストを除去し得る施与後の時間であった。硬化乾燥時間（print free time：ＰＦＴ）は、乾燥パネル上に、かつ１"ゴム栓及び５０ｇの重しの下に、Whatmann  No.１濾紙製１"ディスクを置いて決定した。濾紙を正確に６０秒置き、次いで重し及びゴム栓を取り外した。次いで、パネルを持ち上げ、反対にした。ＰＦＴは、コーティングに痕を残さずに濾紙を取り除ける最初の時間である。適用後、種々の期間でコーティング上にメチルエチルケトンの１滴を落として、溶剤斑点試験を実施した。１０分後、滴液を柔らかい布でふき取り、フィルムへのなんらかの損傷を記録した。結果は表７に挙げる。
【手続補正８】
【補正対象書類名】明細書
【補正対象項目名】００６５
【補正方法】変更
【補正の内容】
【００６５】
【表３】
2003517500.tif 000004
【手続補正９】
【補正対象書類名】明細書
【補正対象項目名】００６６
【補正方法】変更
【補正の内容】
【００６６】
粉砕ペーストは、カウルス・ブレード（Cowles blade）を用いる高速撹拌下に、好適な容器中で成分を全部一緒にして製造した。粉砕度が２０〜２５μｍに達するまで、撹拌を高速で継続した。次に、撹拌しながら、レット・ダウン（let down）を粉砕ペーストに混ぜた。
【手続補正１０】
【補正対象書類名】明細書
【補正対象項目名】００６７
【補正方法】変更
【補正の内容】
【００６７】
プライマーを冷巻き鋼（cold rolled steel）テストパネルにスプレーで施与し、カラーコートで仕上げ塗りし、次いでテストパネルでクロスハッチ接着（cross hatch adhesion）及び外観に関して評価して、プライマー組成物を検査した。２枚のテストパネルをＰ１８０サンドペーパーで研磨し、白色アルコールで拭った。パネルを２０〜２５μｍのクロム酸塩不含エッチプライマー（etch primer）Ｐ５６５−７１３（ICI Autocolorから市販され、製品データ−シートに教示されるようにして使用）で被覆した。次いで、５容量部の前記プライマーを１容量部のケチミン１及び１容量部のメチルイソアミルケトンと混合した。活性化プライマーをパネルの１つにスプレーで適用し、１００〜１２０μｍのフィルムが形成された。他のパネルをHi Build Filler Surfacer Ｐ５６５−８８８（ICI Autocolorから市販されており、製品データシートに教示されるようにして使用）で被覆した。両方のパネルを６０℃で３０分間焼き付け、Ｐ３６０サンドペーパーで研磨した。両方のパネルが容易にフラットにされた（flatted）。１００重量部のアクワベース媒質粗アルミニウム基（Aquabase medium coarse aluminium basic）Ｐ９６８−９９８７を１０．３重量部のアクワベース活性剤Ｐ９３５−２０１８及び３重量部のアクワベースシンナーＰ２７５−３６６と混合した（これらすべては、ICI Autocolorから市販されている）。これを両方のパネルに適用し、１２〜１５μｍ厚さのフィルムを形成した。次いで、両方のパネルをＰ１９０−６７０クリヤコート（ICI Autocolorから市販されており、製品データシートに教示されるようにして使用）で被覆した。両方のパネルは、優れた外観を有し、１ヶ月に渡りその外観に悪化は認められなかった。クロスハッチ接着を、ＡＳＴＭＤ３３５９により、施与１日後及び施与１月後に測定した。両方のパネルは１００％の接着を示した。
＊  表１、２、４、６及び８における単位は、「ｇ」である。